(57)【要約】【課題】定着ベルトに対して、トナー離型性、柔軟性および弾力性に優れているか否かを簡単に評価できる評価方法を提供する。【解決手段】基材２１の上に弾性層２２および離型層２３が積層され定着ベルト２０に対して、離型層２３表面側から深さ１μｍ乃至４μｍにおけるユニバーサル硬さ試験を行って、深さ１μｍにおけるユニバーサル硬さＨＵが、ＨＵ≦３０［Ｎ／ｍｍ２］であり、深さ４μｍにおけるユニバーサル硬さＨＵが、ＨＵ≦１２［Ｎ／ｍｍ２］であれば、定着ベルト２０は合格品であると評価する。【選択図】        図１
2005043456.tif 000002
【特許請求の範囲】
【請求項１】
トナー定着に用いられる定着用部材に対して、該定着用部材の表面側から深さ１μｍ乃至４μｍにおけるユニバーサル硬さ試験を行って、
深さ１μｍにおけるユニバーサル硬さＨＵが、
ＨＵ≦３０［Ｎ／ｍｍ２］
であり、深さ４μｍにおけるユニバーサル硬さＨＵが、
ＨＵ≦１２［Ｎ／ｍｍ２］
であれば、前記定着用部材は合格品であると評価することを特徴とする定着用部材評価方法。
【請求項２】
請求項１に記載の定着用部材評価方法において、
前記ユニバーサル硬さ試験を、試験環境温度２５℃の下で行うことを特徴とする定着用部材評価方法。
【請求項３】
トナー定着に用いられる定着用部材に対して、試験環境温度２００℃の下で、前記定着用部材の表面側から深さ１μｍ乃至４μｍにおけるユニバーサル硬さ試験を行って、
深さ１μｍにおけるユニバーサル硬さＨＵが、
ＨＵ≦１０［Ｎ／ｍｍ２］
であり、深さ４μｍにおけるユニバーサル硬さＨＵが、
ＨＵ≦４［Ｎ／ｍｍ２］
であれば、前記定着用部材は合格品であると評価することを特徴とする定着用部材評価方法。
【請求項４】
請求項１又は３に記載の定着用部材評価方法において、
前記定着用部材の表面に水滴が接触したときの接触角は９５度以上であることを特徴とする定着用部材評価方法。
【請求項５】
トナー定着に用いられる定着用部材に対して、該定着用部材の表面から深さ１μｍ乃至４μｍにおけるユニバーサル硬さ試験を室温の下と定着用部材のランニング温度の下で行って、
前記定着用部材の表面から同じ深さにおけるユニバーサル硬さを比較したとき、室温の下でのユニバーサル硬さがランニング温度の下でのユニバーサル硬さの３倍であれば、前記定着用部材は合格品であると評価することを特徴とする定着用部材評価方法。
【請求項６】
基材の上に弾性層および離型層が積層されトナー定着に用いられる定着用部材に対して、前記離型層表面側から深さ１μｍ乃至４μｍにおけるユニバーサル硬さ試験を行って、
深さ１μｍにおけるユニバーサル硬さＨＵが、
ＨＵ≦３０［Ｎ／ｍｍ２］
であり、深さ４μｍにおけるユニバーサル硬さＨＵが、
ＨＵ≦１２［Ｎ／ｍｍ２］
であれば、前記定着用部材は合格品であると評価することを特徴とする定着用部材評価方法。
【請求項７】
請求項６に記載の定着用部材評価方法において、
前記ユニバーサル硬さ試験を、試験環境温度２５℃の下で行うことを特徴とする定着用部材評価方法。
【請求項８】
基材の上に弾性層および離型層が積層されトナー定着に用いられる定着用部材に対して、試験環境温度２００℃の下で、前記離型層表面側から深さ１μｍ乃至４μｍにおけるユニバーサル硬さ試験を行って、
深さ１μｍにおけるユニバーサル硬さＨＵが、
ＨＵ≦１０［Ｎ／ｍｍ２］
であり、深さ４μｍにおけるユニバーサル硬さＨＵが、
ＨＵ≦４［Ｎ／ｍｍ２］
であれば、前記定着用部材は合格品であると評価することを特徴とする定着用部材評価方法。
【請求項９】
請求項６又は８に記載の定着用部材評価方法において、
前記離型層の表面に水滴が接触したときの接触角は９５度以上であることを特徴とする定着用部材評価方法。
【請求項１０】
請求項６又は８に記載の定着用部材評価方法において、
前記弾性層は、シリコーンゴムで形成されていることを特徴とする定着用部材評価方法。
【請求項１１】
請求項６，８又は９に記載の定着用部材評価方法において、
前記離型層は、四フッ化エチレン樹脂（ＰＴＦＥ）、四フッ化エチレン・パーフロロアルキルビニルエーテル共重合体樹脂（ＰＦＡ）、および四フッ化エチレン・六フッ化プロピレン共重合体樹脂（ＦＥＰ）のうちの、少なくとも一つを成分として含んでいることを特徴とする定着用部材評価方法。
【請求項１２】
請求項６又は８に記載の定着用部材評価方法において、
前記定着用部材は、定着ベルトまたは加熱定着ローラであることを特徴とする定着用部材評価方法。
【請求項１３】
トナー定着に用いられる定着ベルトにおいて、
試験環境温度２５℃の下で測定したとき、
ベルト表面から深さ１μｍにおけるユニバーサル硬さＨＵが、
ＨＵ≦３０［Ｎ／ｍｍ２］
であり、深さ４μｍにおけるユニバーサル硬さＨＵが、
ＨＵ≦１２［Ｎ／ｍｍ２］
であることを特徴とする定着ベルト。
【請求項１４】
トナー定着に用いられる定着ベルトにおいて、
試験環境温度２００℃の下で測定したとき、
ベルト表面から深さ１μｍにおけるユニバーサル硬さＨＵが、
ＨＵ≦１０［Ｎ／ｍｍ２］
であり、深さ４μｍにおけるユニバーサル硬さＨＵが、
ＨＵ≦４［Ｎ／ｍｍ２］
であることを特徴とする定着ベルト。
【請求項１５】
請求項１３又は１４に記載の定着ベルトにおいて、
前記ベルト表面に水滴が接触したときの接触角は９５度以上であることを特徴とする定着ベルト。
【請求項１６】
トナー定着に用いられる定着ベルトにおいて、ベルト表面から深さ１μｍ乃至４μｍにおけるユニバーサル硬さ試験を室温の下とベルトのランニング温度の下で行って、前記ベルト表面から同じ深さにおけるユニバーサル硬さを比較したとき、室温の下でのユニバーサル硬さがランニング温度の下でのユニバーサル硬さの３倍であることを特徴とする定着ベルト。
【請求項１７】
基材の上に弾性層および離型層が積層された定着ベルトにおいて、
試験環境温度２５℃の下で測定したとき、
前記離型層表面側から深さ１μｍにおけるユニバーサル硬さＨＵが、
ＨＵ≦３０［Ｎ／ｍｍ２］
であり、深さ４μｍにおけるユニバーサル硬さＨＵが、
ＨＵ≦１２［Ｎ／ｍｍ２］
であることを特徴とする定着ベルト。
【請求項１８】
基材の上に弾性層および離型層が積層された定着ベルトにおいて、
試験環境温度２００℃の下で測定したとき、
前記離型層表面側から深さ１μｍにおけるユニバーサル硬さＨＵが、
ＨＵ≦１０［Ｎ／ｍｍ２］
であり、深さ４μｍにおけるユニバーサル硬さＨＵが、
ＨＵ≦４［Ｎ／ｍｍ２］
であることを特徴とする定着ベルト。
【請求項１９】
請求項１７又は１８に記載の定着ベルトにおいて、
前記離型層の表面に水滴が接触したときの接触角は９５度以上であることを特徴とする定着ベルト。
【請求項２０】
請求項１７又は１８に記載の定着ベルトにおいて、
前記弾性層は、シリコーンゴムで形成されていることを特徴とする定着ベルト。
【請求項２１】
請求項１７，１８又は１９に記載の定着ベルトにおいて、
前記離型層は、四フッ化エチレン樹脂（ＰＴＦＥ）、四フッ化エチレン・パーフロロアルキルビニルエーテル共重合体樹脂（ＰＦＡ）、および四フッ化エチレン・六フッ化プロピレン共重合体樹脂（ＦＥＰ）のうちの、少なくとも一つを成分として含んでいることを特徴とする定着ベルト。
【請求項２２】
トナー定着に用いられる加熱定着ローラにおいて、
試験環境温度２５℃の下で測定したとき、
ローラ表面から深さ１μｍにおけるユニバーサル硬さＨＵが、
ＨＵ≦３０［Ｎ／ｍｍ２］
であり、深さ４μｍにおけるユニバーサル硬さＨＵが、
ＨＵ≦１２［Ｎ／ｍｍ２］
であることを特徴とする加熱定着ローラ。
【請求項２３】
トナー定着に用いられる加熱定着ローラにおいて、
試験環境温度２００℃の下で測定したとき、
ローラ表面から深さ１μｍにおけるユニバーサル硬さＨＵが、
ＨＵ≦１０［Ｎ／ｍｍ２］
であり、深さ４μｍにおけるユニバーサル硬さＨＵが、
ＨＵ≦４［Ｎ／ｍｍ２］
であることを特徴とする加熱定着ローラ。
【請求項２４】
請求項２２又は２３に記載の加熱定着ローラにおいて、
前記ローラ表面に水滴が接触したときの接触角は９５度以上であることを特徴とする加熱定着ローラ。
【請求項２５】
トナー定着に用いられる加熱定着ローラにおいて、ローラ表面から深さ１μｍ乃至４μｍにおけるユニバーサル硬さ試験を室温の下とローラのランニング温度の下で行って、前記ローラ表面から同じ深さにおけるユニバーサル硬さを比較したとき、室温の下でのユニバーサル硬さがランニング温度の下でのユニバーサル硬さの３倍であることを特徴とする加熱定着ローラ。
【請求項２６】
基材の上に弾性層および離型層が積層された加熱定着ローラにおいて、
試験環境温度２５℃の下で測定したとき、
前記離型層表面側から深さ１μｍにおけるユニバーサル硬さＨＵが、
ＨＵ≦３０［Ｎ／ｍｍ２］
であり、深さ４μｍにおけるユニバーサル硬さＨＵが、
ＨＵ≦１２［Ｎ／ｍｍ２］
であることを特徴とする加熱定着ローラ。
【請求項２７】
基材の上に弾性層および離型層が積層された加熱定着ローラにおいて、
試験環境温度２００℃の下で測定したとき、
前記離型層表面側から深さ１μｍにおけるユニバーサル硬さＨＵが、
ＨＵ≦１０［Ｎ／ｍｍ２］
であり、深さ４μｍにおけるユニバーサル硬さＨＵが、
ＨＵ≦４［Ｎ／ｍｍ２］
であることを特徴とする加熱定着ローラ。
【請求項２８】
請求項２６又は２７に記載の加熱定着ローラにおいて、
前記離型層の表面に水滴が接触したときの接触角は９５度以上であることを特徴とする加熱定着ローラ。
【請求項２９】
請求項２６又は２７に記載の加熱定着ローラにおいて、
前記弾性層は、シリコーンゴムで形成されていることを特徴とする加熱定着ローラ。
【請求項３０】
請求項２６，２７又は２８に記載の加熱定着ローラにおいて、
前記離型層は、四フッ化エチレン樹脂（ＰＴＦＥ）、四フッ化エチレン・パーフロロアルキルビニルエーテル共重合体樹脂（ＰＦＡ）、および四フッ化エチレン・六フッ化プロピレン共重合体樹脂（ＦＥＰ）のうちの、少なくとも一つを成分として含んでいることを特徴とする加熱定着ローラ。
【請求項３１】
加熱源により加熱される加熱ローラと、前記加熱ローラと平行に配置された定着ローラと、前記加熱ローラと前記定着ローラ間に張り渡され、前記加熱ローラによって加熱されるとともに前記両ローラによって回転駆動される定着ベルトと、前記定着ベルト表面に圧接され前記定着ベルトとの間にニップ部を形成する加圧ローラとを備えた熱定着装置であって、
前記定着ベルトとして、請求項１３〜２１のいずれか１項に記載の定着ベルトを搭載したことを特徴とする熱定着装置。
【請求項３２】
請求項３１に記載の熱定着装置を内蔵したことを特徴とする画像形成装置。
【発明の詳細な説明】
【０００１】
【発明の属する技術分野】
本発明は、電子写真装置等に用いられる定着ベルトや加熱定着ローラを評価するための定着用部材評価方法、並びに定着ベルトおよび加熱定着ローラに関する。
【０００２】
【従来の技術】
図２１は電子写真装置の画像作製プロセスの模式図であり、白黒画像の画像作成プロセスを示している。フルカラー画像の画像作成プロセスの場合は、図には示してないが、赤（マゼンタ）、青（シアン）、黄（イエロー）、および黒（ブラック）の４色について現像を行う各現像器と、４色を重ね合わせる機構とが設けられる。
【０００３】
電子写真装置（例えば複写機やレーザプリンタ）は回転する感光体ドラム１を有し、この感光体ドラム１の感光層を帯電装置２を用いて一様に帯電させた後、レーザ走査ユニットからのレーザビーム３によって露光する。さらに電子写真装置は、現像装置４において感光体ドラム１上の静電潜像をトナーによって現像してトナー像とし、そのトナー像を転写ローラ５と協働して記録紙６上に転写する。なお、７は帯電装置２に電圧を印加するパワーパック、８は感光体ドラム１の表面電位を測定する表面電位計、９は感光体ドラム１表面を清掃するクリーニング装置である。
【０００４】
次に、記録紙６上に転写されたトナー像を熱定着させる熱定着装置について説明する。従来から、白黒画像のトナー（ブラックトナーのみ）を熱定着させる装置として、図２１の左側上部に示すようなローラ方式の熱定着装置１０が知られている。この熱定着装置１０は、加熱定着ローラ１１と、この加熱定着ローラ１１に平行に配置され記録紙６を加熱定着ローラ１１との間で挟持する加圧ローラ１２とを備えている。加熱定着ローラ１１はアルミニウムなどの中空円筒体からなる芯金を有し、その芯金の外周面にはトナーの粘着を防止するためのフッ素樹脂層などからなる粘着防止層が設けられている。また、加熱定着ローラ１１には芯金の中空部に中心線に沿ってハロゲンランプ（図示省略）などのヒータが設置され、そのヒータの輻射熱によってローラ本体が内側から加熱されている。そして、加熱定着ローラ１１と加圧ローラ１２との間に記録紙６を通すことにより、記録紙６上のトナーは加熱定着ローラ１１の熱によって軟化（溶融）し、さらに加圧ローラ１２の加圧によって記録紙６上に定着される。
【０００５】
上記のようなフッ素樹脂層を有する加熱定着ローラはトナー離型性には優れているが、柔軟性および弾力性に劣り、このため、光沢を必要とするフルカラー複写機や、フルカラーレーザープリンタに対応することができない。これら光沢画像のフルカラー複写機、レーザープリンタでは、４色のカラートナーが用いられ、カラー画像の定着時には、これらカラートナーを溶融状態で混合させなければならない。すなわち、４色のトナーを低融点化して溶融しやすくするとともに、加熱定着ローラ表面で複数種のカラートナーを包み込むようにして、溶融状態で均一に混合させるようにする。このため、加熱定着ローラには、その表面が適度な柔軟性および弾力性を有することが重要な特性の一つとなっている（例えば、特許文献１参照）。
【０００６】
一方、図２１の左側下部に示すようなベルト方式の熱定着装置１５も知られている。この熱定着装置１５は、定着ローラ１６と加熱ローラ１７間にフィルム状の定着ベルト１８が巻き回され、また定着ローラ１６に平行に加圧ローラ１９が配置されている。そして、定着ベルト１８は加熱ローラ１７で加熱された後、定着ローラ１６と加圧ローラ１９との間を通過する際に記録紙６を加熱し、これによって、記録紙６上のトナー像が定着される。
【０００７】
上記定着ベルト１８は、表面がシリコーンゴムやフッ素ゴム等のゴム弾性層で形成されているので、柔軟性および弾力性は優れているが、トナー離型性が不足しているためにトナーオフセット現象が発生しやすい。
【０００８】
そこで、最近では、基材の上にゴム弾性層を設け、その上にフッ素樹脂等の離型材料を被覆させた定着ベルトや加熱定着ローラが提案されている。
【０００９】
【特許文献１】
特開平１０−１９８２０１号公報
【００１０】
【発明が解決しようとする課題】
しかしながら、上記従来の技術のようにゴム弾性層の上にフッ素樹脂等の離型層を被覆すると、定着ベルトや加熱定着ローラとしての重要な特性の一つである、表面の適度な柔軟性および弾力性が低下するという問題がある。
【００１１】
適度な柔軟性および弾力性を持たない定着ベルトや加熱定着ローラを用いてトナーを定着させると、画像に梨地（画像ムラ）が生じる。また、ＯＨＰシート上に画像を定着させたときには、光の透過性が悪くなる。
【００１２】
定着ベルトや加熱定着ローラの表面が適度な柔軟性および弾力性を持っているか否かを容易に知ることができれば、上記のような不具合は発生しない筈であるが、従来では、基材や弾性層の影響を考慮して離型層の硬さを総合的に評価する方法がなかった。
【００１３】
本発明の課題は、トナー離型性、柔軟性および弾力性に優れているか否かを簡単に評価できる定着用部品評価方法、並びにトナー離型性、柔軟性、弾力性に優れた定着ベルトおよび加熱定着ローラを提供することにある。
【００１４】
【課題を解決するための手段】
上記課題を解決するために、請求項１に記載の発明は、トナー定着に用いられる定着用部材に対して、該定着用部材の表面側から深さ１μｍ乃至４μｍにおけるユニバーサル硬さ試験を行って、深さ１μｍにおけるユニバーサル硬さＨＵが、ＨＵ≦３０［Ｎ／ｍｍ２］であり、深さ４μｍにおけるユニバーサル硬さＨＵが、ＨＵ≦１２［Ｎ／ｍｍ２］であれば、前記定着用部材は合格品であると評価することを特徴としている。
【００１５】
本発明者等は、紙またはＯＨＰフィルム等の上に現像されたトナー像を画像ムラが生じないように定着させることについて、色々と検討した結果、ドイツ規格ＤＩＮ５０３５９−１（この規格は材料特性をより詳細に記述できる点に特徴がある）で規定されるユニバーサル硬さＨＵを用いて、定着用部材の表面硬度を評価することが最適な方法であると判明した。
【００１６】
具体的には、定着用部材表面からの押し込み深さ１μｍ乃至４μｍのときのユニバーサル硬さＨＵを測定して、例えば、深さ１μｍのときはＨＵ≦３０［Ｎ／ｍｍ２］で、深さ４μｍのときはＨＵ≦１２［Ｎ／ｍｍ２］であれば、定着用部材として合格品であると判定することである。
【００１７】
上記ユニバーサル硬さ試験は、請求項２のように、試験環境温度２５℃の下で行われる。
【００１８】
ユニバーサル硬さ試験を請求項３のように試験環境温度２００℃の下で行うこともできる。すなわち、請求項３に記載の発明は、トナー定着に用いられる定着用部材に対して、試験環境温度２００℃の下で、前記定着用部材の表面側から深さ１μｍ乃至４μｍにおけるユニバーサル硬さ試験を行って、深さ１μｍにおけるユニバーサル硬さＨＵが、ＨＵ≦１０［Ｎ／ｍｍ２］であり、深さ４μｍにおけるユニバーサル硬さＨＵが、ＨＵ≦４［Ｎ／ｍｍ２］であれば、前記定着用部材は合格品であると評価することを特徴としている。
【００１９】
請求項１又は３に示した定着用部材は、請求項４のように、その表面に水滴が接触したときの接触角が９５度以上であることが望ましい。
【００２０】
ここで、試験環境温度２５℃は室温に相当し、また験環境温度２００℃はトナー定着時に定着用部材が晒されるランニング温度に相当している。そして、定着用部材表面から深さ１μｍにおけるユニバーサル硬さＨＵの上限は、試験環境温度２５℃のときは３０［Ｎ／ｍｍ２］に、試験環境温度２００℃のときは１０［Ｎ／ｍｍ２］にそれぞれ設定され、室温の下でのユニバーサル硬さＨＵはランニング温度の下でのユニバーサル硬さＨＵの３倍となっている。また、定着用部材表面から深さ４μｍにおけるユニバーサル硬さＨＵの上限は、試験環境温度２５℃のときは１２［Ｎ／ｍｍ２］に、試験環境温度２００℃のときは４［Ｎ／ｍｍ２］にそれぞれ設定され、同様に、室温の下でのユニバーサル硬さＨＵはランニング温度の下でのユニバーサル硬さＨＵの３倍となっている。これにより、請求項５が導き出せる。
【００２１】
すなわち、請求項５に記載の発明は、トナー定着に用いられる定着用部材に対して、該定着用部材の表面から深さ１μｍ乃至４μｍにおけるユニバーサル硬さ試験を室温の下と定着用部材のランニング温度の下で行って、前記定着用部材の表面から同じ深さにおけるユニバーサル硬さを比較したとき、室温の下でのユニバーサル硬さがランニング温度の下でのユニバーサル硬さの３倍であれば、前記定着用部材は合格品であると評価することを特徴としている。
【００２２】
請求項６〜１２は、定着用部材が、基材、弾性層および離型層からなる３層構造をなしている場合に、その定着用部材を評価する評価方法についての発明である。すなわち、請求項６に記載の発明は、基材の上に弾性層および離型層が積層されトナー定着に用いられる定着用部材に対して、前記離型層表面側から深さ１μｍ乃至４μｍにおけるユニバーサル硬さ試験を行って、深さ１μｍにおけるユニバーサル硬さＨＵが、ＨＵ≦３０［Ｎ／ｍｍ２］であり、深さ４μｍにおけるユニバーサル硬さＨＵが、ＨＵ≦１２［Ｎ／ｍｍ２］であれば、前記定着用部材は合格品であると評価することを特徴としている。
【００２３】
上記ユニバーサル硬さ試験は、請求項７のように、試験環境温度２５℃の下で行われる。
【００２４】
ユニバーサル硬さ試験を請求項８のように試験環境温度２００℃の下で行うこともできる。すなわち、請求項８に記載の発明は、基材の上に弾性層および離型層が積層されトナー定着に用いられる定着用部材に対して、試験環境温度２００℃の下で、前記離型層表面側から深さ１μｍ乃至４μｍにおけるユニバーサル硬さ試験を行って、深さ１μｍにおけるユニバーサル硬さＨＵが、ＨＵ≦１０［Ｎ／ｍｍ２］であり、深さ４μｍにおけるユニバーサル硬さＨＵが、ＨＵ≦４［Ｎ／ｍｍ２］であれば、前記定着用部材は合格品であると評価することを特徴としている。
【００２５】
請求項６又は８に示した離型層は、請求項９のように、その表面に水滴が接触したときの接触角が９５度以上であることが望ましい。
【００２６】
請求項１０に記載の発明は、請求項６又は８において、前記弾性層は、シリコーンゴムで形成されていることを特徴としている。
【００２７】
請求項１１に記載の発明は、請求項６，８又は９において、前記離型層は、四フッ化エチレン樹脂（ＰＴＦＥ）、四フッ化エチレン・パーフロロアルキルビニルエーテル共重合体樹脂（ＰＦＡ）、および四フッ化エチレン・六フッ化プロピレン共重合体樹脂（ＦＥＰ）のうちの、少なくとも一つを成分として含んでいることを特徴としている。
【００２８】
請求項１２に記載の発明は、請求項６又は８において、前記定着用部材は、定着ベルトまたは加熱定着ローラであることを特徴としている。
【００２９】
以下、請求項１３〜２１は定着ベルトについての発明であり、そのうち、請求項１７〜２１は、基材、弾性層および離型層からなる３層構造をなした定着ベルトについての発明である。
【００３０】
請求項１３に記載の発明は、トナー定着に用いられる定着ベルトにおいて、試験環境温度２５℃の下で測定したとき、ベルト表面から深さ１μｍにおけるユニバーサル硬さＨＵが、ＨＵ≦３０［Ｎ／ｍｍ２］であり、深さ４μｍにおけるユニバーサル硬さＨＵが、ＨＵ≦１２［Ｎ／ｍｍ２］であることを特徴としている。
【００３１】
請求項１４に記載の発明は、トナー定着に用いられる定着ベルトにおいて、試験環境温度２００℃の下で測定したとき、ベルト表面から深さ１μｍにおけるユニバーサル硬さＨＵが、ＨＵ≦１０［Ｎ／ｍｍ２］であり、深さ４μｍにおけるユニバーサル硬さＨＵが、ＨＵ≦４［Ｎ／ｍｍ２］であることを特徴としている。
【００３２】
請求項１３又は１４に示した定着ベルトは、請求項１５のように、その表面に水滴が接触したときの接触角が９５度以上であることが望ましい。
【００３３】
請求項１６に記載の発明は、トナー定着に用いられる定着ベルトにおいて、ベルト表面から深さ１μｍ乃至４μｍにおけるユニバーサル硬さ試験を室温の下とベルトのランニング温度の下で行って、前記ベルト表面から同じ深さにおけるユニバーサル硬さを比較したとき、室温の下でのユニバーサル硬さがランニング温度の下でのユニバーサル硬さの３倍であることを特徴としている。
【００３４】
請求項１７に記載の発明は、基材の上に弾性層および離型層が積層された定着ベルトにおいて、試験環境温度２５℃の下で測定したときに、前記離型層表面側から深さ１μｍにおけるユニバーサル硬さＨＵが、ＨＵ≦３０［Ｎ／ｍｍ２］であり、深さ４μｍにおけるユニバーサル硬さＨＵが、ＨＵ≦１２［Ｎ／ｍｍ２］であることを特徴としている。
【００３５】
請求項１８に記載の発明は、基材の上に弾性層および離型層が積層された定着ベルトにおいて、試験環境温度２００℃の下で測定したとき、前記離型層表面側から深さ１μｍにおけるユニバーサル硬さＨＵが、ＨＵ≦１０［Ｎ／ｍｍ２］であり、深さ４μｍにおけるユニバーサル硬さＨＵが、ＨＵ≦４［Ｎ／ｍｍ２］であることを特徴としている。
【００３６】
請求項１７又は１８に示した離型層は、請求項１９のように、その表面に水滴が接触したときの接触角が９５度以上であることが望ましい。
【００３７】
請求項２０に記載の発明は、請求項１７又は１８において、前記弾性層は、シリコーンゴムで形成されていることを特徴としている。
【００３８】
請求項２１に記載の発明は、請求項１７，１８又は１９において、前記離型層は、四フッ化エチレン樹脂（ＰＴＦＥ）、四フッ化エチレン・パーフロロアルキルビニルエーテル共重合体樹脂（ＰＦＡ）、および四フッ化エチレン・六フッ化プロピレン共重合体樹脂（ＦＥＰ）のうちの、少なくとも一つを成分として含んでいることを特徴としている。
【００３９】
以下、請求項２２〜３０は加熱定着ローラについての発明であり、そのうち、請求項２６〜３０は、基材、弾性層および離型層からなる３層構造をなした加熱定着ローラについての発明である。
【００４０】
請求項２２に記載の発明は、トナー定着に用いられる加熱定着ローラにおいて、試験環境温度２５℃の下で測定したとき、ローラ表面から深さ１μｍにおけるユニバーサル硬さＨＵが、ＨＵ≦３０［Ｎ／ｍｍ２］であり、深さ４μｍにおけるユニバーサル硬さＨＵが、ＨＵ≦１２［Ｎ／ｍｍ２］であることを特徴としている。
【００４１】
請求項２３に記載の発明は、トナー定着に用いられる加熱定着ローラにおいて、試験環境温度２００℃の下で測定したとき、ローラ表面から深さ１μｍにおけるユニバーサル硬さＨＵが、ＨＵ≦１０［Ｎ／ｍｍ２］であり、深さ４μｍにおけるユニバーサル硬さＨＵが、ＨＵ≦４［Ｎ／ｍｍ２］であることを特徴としている。
【００４２】
請求項２２又は２３に示した加熱定着ローラは、請求項２４のように、その表面に水滴が接触したときの接触角が９５度以上であることが望ましい。
【００４３】
請求項２５に記載の発明は、トナー定着に用いられる加熱定着ローラにおいて、ローラ表面から深さ１μｍ乃至４μｍにおけるユニバーサル硬さ試験を室温の下とローラのランニング温度の下で行って、前記ローラ表面から同じ深さにおけるユニバーサル硬さを比較したとき、室温の下でのユニバーサル硬さがランニング温度の下でのユニバーサル硬さの３倍であることを特徴としている。
【００４４】
請求項２６に記載の発明は、基材の上に弾性層および離型層が積層された加熱定着ローラにおいて、試験環境温度２５℃の下で測定したとき、前記離型層表面側から深さ１μｍにおけるユニバーサル硬さＨＵが、ＨＵ≦３０［Ｎ／ｍｍ２］であり、深さ４μｍにおけるユニバーサル硬さＨＵが、ＨＵ≦１２［Ｎ／ｍｍ２］であることを特徴としている。
【００４５】
請求項２７に記載の発明は、基材の上に弾性層および離型層が積層された加熱定着ローラにおいて、試験環境温度２００℃の下で測定したとき、前記離型層表面側から深さ１μｍにおけるユニバーサル硬さＨＵが、ＨＵ≦１０［Ｎ／ｍｍ２］であり、深さ４μｍにおけるユニバーサル硬さＨＵが、ＨＵ≦４［Ｎ／ｍｍ２］であることを特徴としている。
【００４６】
請求項２６又は２７に示した離型層は、請求項２８のように、その表面に水滴が接触したときの接触角が９５度以上であることが望ましい。
【００４７】
請求項２９に記載の発明は、請求項２６又は２７において、前記弾性層は、シリコーンゴムで形成されていることを特徴としている。
【００４８】
請求項３０に記載の発明は、請求項２６，２７又は２８において、前記離型層は、四フッ化エチレン樹脂（ＰＴＦＥ）、四フッ化エチレン・パーフロロアルキルビニルエーテル共重合体樹脂（ＰＦＡ）、および四フッ化エチレン・六フッ化プロピレン共重合体樹脂（ＦＥＰ）のうちの、少なくとも一つを成分として含んでいることを特徴としている。
【００４９】
また、請求項３１は熱定着装置についての発明である。すなわち、請求項３１に記載の発明は、加熱源により加熱される加熱ローラと、前記加熱ローラと平行に配置された定着ローラと、前記加熱ローラと前記定着ローラ間に張り渡され、前記加熱ローラによって加熱されるとともに前記両ローラによって回転駆動される定着ベルトと、前記定着ベルト表面に圧接され前記定着ベルトとの間にニップ部を形成する加圧ローラとを備えた熱定着装置であって、前記定着ベルトとして、請求項１３〜２１のいずれか１項に記載の定着ベルトを搭載したことを特徴としている。
【００５０】
さらに、請求項３２は画像形成装置についての発明で、請求項３１に記載の熱定着装置を内蔵したことを特徴としている。
【００５１】
【発明の実施の形態】
以下、本発明の実施の形態を図面に従って説明する。
図１は、本発明に係る定着ベルト２０を示しており、（Ａ）はその断面図、（Ｂ）は（Ａ）のａ部の拡大断面図である。図１に示すように、本定着ベルト２０は、ベルト基材２１、弾性層２２および離型層２３からなり、これらベルト基材２１、弾性層２２および離型層２３がこの順に積層されている。
【００５２】
基材２１は耐熱性材料で形成されている。耐熱性材料としては、ＳＵＳ、ニッケル等の金属材料、もしくはポリイミド、ポリアミドイミド、フッ素樹脂等の耐熱性樹脂が用いられる。金属材料の場合は、ベルトの撓みを考慮して、ベルト基材２１の膜厚は１００μｍ以下であることが望ましい。耐熱性樹脂の場合には、熱容量および強度の点から、基材２１の膜厚は３０〜２００μｍであることが望ましい。この場合、立ち上がり時間短縮を考慮すると熱容量は小さく、つまり基材２１の膜厚は薄い方が有利となり、また、ベルト強度を考慮すると基材２１の膜厚は厚い方が有利となるが、ここでは、総合的に判断して基材２１の膜厚を３０〜２００μｍと決定している。
【００５３】
弾性層２２は光沢ムラの無い均一な画像を得るために設けられ、この弾性層２２を設けることにより、ベルト表面が柔軟になる。また、定着時の温度（２００℃以下）での耐熱性から、弾性層２２の材質としては、シリコーンゴムが用いられる。弾性層の膜厚は２００μｍ位が望ましい。
【００５４】
離型層２３に使用される材料としては、四フッ化エチレン樹脂（ＰＴＦＥ）、四フッ化エチレン・パーフロロアルキルビニルエーテル共重合体樹脂（ＰＦＡ）、および四フッ化エチレン・六フッ化プロピレン共重合体樹脂（ＦＥＰ）などフッ素系樹脂、もしくはこれらの樹脂の混合物、耐熱性樹脂にこれらフッ素系樹脂を分散させたものが挙げられる。離型層の膜厚は２０μｍ位が望ましい。
【００５５】
弾性層２２を離型層２３が被覆すると、シリコーンオイル等を使用しなくてもトナー離型性、紙粉固着防止が可能になる（オイルレス化）。しかし、これらの離型性を有する樹脂は一般的にはゴム材料のような弾性を持たないことから、弾性層２２上に厚く離型層２３を形成させると、光沢ムラが発生する恐れがある。つまり光沢ムラ防止とトナー及び紙粉に対する離型性確保を両立させるためには、弾性層２２の柔軟性を損なわないような離型層２３の形成が必要となる。このためには、離型層２３の材料がなるべく柔軟であること、膜厚が薄いことが必要である。
【００５６】
上記のように、基材２１、弾性層２２、離型層２３の３層からなる定着ベルトの課題としては、表面状態の適正化および特性値化が挙げられる。ベルトの表面は、未定着トナー画像と接触し、そのトナーに熱を与え、加圧することで記録紙上へ定着させるのであるが、ベルト表面に凹凸がある場合、その山部分と谷部分の接触状態は違うものとなる。この接触状態の違いは、当然、熱の伝達やトナーへの圧力の違いとなって現れ、結果として、光沢ムラが発生する。弾性層２２は、この山、谷の接触状態の違いを、弾性により小さくする効果がある。
【００５７】
次に、ベルトの表面状態によって画像均一性と定着特性に及ぼす影響について、図２を用いて説明する。
【００５８】
まず、画像均一性については、前述したように、光沢（画像）のムラはベルト表面の凹凸（山谷）の接触状態の違いにより発生すると考えられる。定着ローラと加圧ローラで押圧されたときは、ベルト表面の弾性により、山部はつぶされ、フラットな状態になろうとするが、その弾性の大きさ、形状により、状態は違うものになる。ベルト表面の材質が同じ場合は、形状による効果のみとなることから、山部は少なくかつ小さい方が、凹凸による接触状態のばらつきは少なくなる。なお、光沢（画像）が不均一な場合（光沢ムラ）は梨の表面のように見えることから、梨地とも呼ばれている。
【００５９】
次に、定着特性（離型性）について述べる。ここでの定着特性とは、離型性（定着温度幅＝ホットオフセット温度−コールドオフセット温度）を意味する。つまり、ベルトの表面状態により、定着温度幅がどのように変化するかである。コールドオフセットは一般的にトナーが記録紙に十分に定着されない状態であり、トナーの溶融不足（定着温度が低い）、ベルト−記録紙間の加圧力不足に起因する。
【００６０】
ベルトの表面状態を評価する方法としては表面粗さがある。一般的に用いられる特性値としては、中心線平均粗さＲａ、十点平均粗さＲｚなどである。Ｒａ，Ｒｚが大きい場合は、谷部でトナーに対する熱伝達、および加圧力が低くなり、コールドオフセットを引き起こす可能性が高くなる。
【００６１】
ホットオフセットは、ベルト表面に溶融したトナーが付着、残留する現象であり、トナーの凝集力よりも、ベルトとトナー間の付着力が大きくなると発生する。ベルト表面材料が同じ場合には、トナーとの接触面積が大きい方が、ベルトとトナーの付着力が大きくなる。
【００６２】
次に、本発明で行った表面硬さ特性値化の方法について説明する。
表面のもう一つの重要な特性である表面硬さについては、従来技術でも述べたように、フルカラー定着装置の主要な画質特性である光沢（画像）均一性、ＯＨＰシート画像透光性との相関を見出すことが困難であり、その結果、安定した画質の再現が難しいという点があった。
【００６３】
そこで、本発明者等は、ドイツ規格ＤＩＮ５０３５９−１で定義されるユニバーサル硬さＨＵを用いて、ベルトの表面固さと画像品質との相関を検討した。検討の結果、「表面からの押し込み深さを一定にした際のＨＵ」と、「光沢（画像）均一性（梨地）」との相関が高いことが判明した。
【００６４】
ここで、ユニバーサル硬さＨＵについて説明する。
従来、微小な表面硬さの測定は、マイクロビッカース法のように、荷重をかけて圧子を材料表面に押し込み、除荷後の残留くぼみを顕微鏡で測定することにより、表面硬さを求めるものであった。これに対し、ユニバーサル硬さ測定法は、圧子に荷重をかけている状態で、くぼみの押し込み深さを直読し、硬さを求めるものである。この際、１点の押し込み深さだけでなく、設定した荷重まで徐々に荷重を増加させ、増加する試験荷重ごとの押し込み深さを測定する。よって、圧子進入の痕跡が残りにくい弾性体の微小表面硬さ、不均一質的な表面層の硬さも測定可能となる。
【００６５】
ただし、測定の際に注意すべき点として、以下の２点がある。
・試験片の膜厚については、押し込み深さの１０倍以上必要である。
・測定不確実性を１０％以下とする場合には、押し込み深さは試験片表面の表面粗さＲａの２０倍以上必要である。
【００６６】
一般的な定着用部材の表面粗さＲａは０．１〜０．２μｍ程度であり、この場合には押し込み深さは２〜４μｍ以上必要であるが、研磨等の平滑化を施すことにより、押し込み深さの最低値は下げることができる。
【００６７】
ユニバーサル硬さＨＵは以下の式から求められる。
2005043456.tif 000003
ここで、Ｆ：試験荷重［Ｎ］
Ｓ：試験荷重下での圧子の表面積［ｍｍ２］
ｈ：試験荷重下での押し込み深さ［ｍｍ］
である。また、圧子は四角錐の対面角度１３６°のダイヤモンド圧子（ビッカース圧子）である。
【００６８】
本実施の形態では、定着ベルト２０に対して、試験環境温度２５℃の下で、離型層２３表面側から深さ１μｍ乃至４μｍにおけるユニバーサル硬さ試験を行って、深さ１μｍにおけるユニバーサル硬さＨＵが、ＨＵ≦３０［Ｎ／ｍｍ２］であり、深さ４μｍにおけるユニバーサル硬さＨＵが、ＨＵ≦１２［Ｎ／ｍｍ２］であれば、当該定着ベルト２０は合格品であると評価する。
【００６９】
また、本実施の形態では、定着ベルト２０に対して、試験環境温度２００℃の下で、離型層２３表面側から深さ１μｍ乃至４μｍにおけるユニバーサル硬さ試験を行って、深さ１μｍにおけるユニバーサル硬さＨＵが、ＨＵ≦１０［Ｎ／ｍｍ２］であり、深さ４μｍにおけるユニバーサル硬さＨＵが、ＨＵ≦４［Ｎ／ｍｍ２］であれば、当該定着ベルトは合格品であると評価する。
【００７０】
ここで、試験環境温度２５℃は室温に相当し、また験環境温度２００℃はトナー定着時に定着ベルトが晒されるランニング温度に相当している。そして、離型層２３表面側から深さ１μｍにおけるユニバーサル硬さＨＵの上限は、試験環境温度２５℃のときは３０［Ｎ／ｍｍ２］に、試験環境温度２００℃のときは１０［Ｎ／ｍｍ２］にそれぞれ設定され、室温の下でのユニバーサル硬さＨＵはランニング温度の下でのユニバーサル硬さＨＵの３倍となっている。また、離型層２３表面から深さ４μｍにおけるユニバーサル硬さＨＵの上限は、試験環境温度２５℃のときは１２［Ｎ／ｍｍ２］に、試験環境温度２００℃のときは４［Ｎ／ｍｍ２］にそれぞれ設定され、同様に、室温の下でのユニバーサル硬さＨＵはランニング温度の下でのユニバーサル硬さＨＵの３倍となっている。
【００７１】
これにより、離型層２３の表面から深さ１μｍ乃至４μｍにおけるユニバーサル硬さ試験を、室温の下と定着ベルト２０のランニング温度の下で行って、離型層２３の表面から同じ深さにおけるユニバーサル硬さＨＵを比較したとき、室温の下でのユニバーサル硬さＨＵがランニング温度の下でのユニバーサル硬さＨＵの３倍であれば、当該定着ベルト２０は合格品であると評価することもできる。
【００７２】
なお、本実施の形態では定着ベルトについて説明してきたが、本発明は、芯金つまり基材の上に、弾性層、離型層が積層された構造の加熱定着ローラについての評価にも適用できる。
【００７３】
【実施例】
次に、ユニバーサル硬さが画像特性に与える影響についての試験を行った。
記録紙上に未定着画像を形成させ、下記の条件で熱定着装置により記録紙上に定着させた。この際、表面のユニバーサル硬さが異なる定着ベルトを用い、定着後の梨地画像（光沢ムラ）との対応をとった。
評価画像（未定着画像）
トナー：マゼンタ色
付着量：０．８〜０．９ｍｇ／ｃｍ２
紙種：Ｔ６２００（６２ｋｇ紙）
【００７４】
ここで、本実施例の定着ベルトを用いたフルカラー熱定着装置について説明する。本熱定着装置には、図３に示すように定着ベルト２０が用いられている。定着ベルト２０は、加熱ローラ３１と定着ローラ３２間に巻き回しされて、適当なテンション（テンションを掛けるための機構は図示省略）が掛けられている。また、定着ローラ３２に平行に加圧ローラ３３が配置され、定着ローラ３２に巻き回しされた定着ベルトは、加圧ローラ３３によって定着ローラ３２側に圧接されている（圧接機構は図示省略）。
【００７５】
加圧ローラ３３によって定着ベルト２０を圧接する方式は、図３（Ａ）と図３（Ｂ）のように大きく分けて２つある。図３（Ａ）の方式（リコー社製：Ｉｍａｇｉｏ  ｃｏｌｏｒ  ３１００等）は、ニップ部が加圧ローラ３３と定着ローラ３２により（定着ベルトを介して）形成されるのみである。これに対して、図３（Ｂ）の方式（リコー社製：Ｉｐｓｉｏ  ｃｏｌｏｒ  ８０００等）は、加圧ローラ３３と定着ローラ３２から成るニップ部の他に、その前部側にベルトが這い回ることで形成されるニップ部を有する。この違いにより、立ち上がり時間、搬送性、紙分離性などに違いが発生するが、本実施例では定着ベルトの検討を目的としたことから、定着方式を図３（Ａ）の方式に固定し、ベルトによる画像品質への影響を調査した。
【００７６】
また、図３において、加熱ローラ３１の内部には、加熱のためのハロゲンランプ３４が設置されている。このハロゲンランプ３４は、定着温度、線速、立ち上がり時間、およびベルト表面温度バラツキの仕様（規格）により、本数、消費電力が調整される。一般的には、図３（Ａ）の方式では、加熱ローラ３１、定着ローラ３２、および加圧ローラ３３の全てにハロゲンランプ３４が設置され、図３（Ｂ）の方式では、加熱ローラ３１および加圧ローラ３３にハロゲンランプ３４が設置される。
【００７７】
試験条件は以下のとおりである。
2005043456.tif 000004
【００７８】
梨地画像評価については、下記に示すランク評価を行った（各ランクの中間は０．５とする）。
ランク５：顕著な梨地状ムラ無し                    合格レベル
ランク４：ランク３とランク５の中間                合格レベル
ランク３：部分的に梨地状のムラが発生              合格レベル
ランク２：ランク１とランク３の中間                不合格レベル
ランク１：画像全体にわたって梨地状ムラが発生      不合格レベル
図４は本発明に係る画像形成装置の概略構成を示している。図４の画像形成装置は４連タンデム方式のフルカラープリンタで、図３（Ａ）に示した熱定着装置が内蔵されている。
【００７９】
このフルカラープリンタは、イエロー、マゼンタ、シアン、ブラックの４色のトナー像をそれぞれ形成する４組の画像形成部４１Ｙ，４１Ｍ，４１Ｃ，４１Ｂｋを備えている。画像形成部４１Ｙ，４１Ｍ，４１Ｃ，４１Ｂｋの下方には、プーリ４２，４３間に巻き回しされた搬送ベルト４４が設けられている。この搬送ベルト４４は駆動装置（図示省略）によって矢印ｂ方向に駆動され、画像形成部４１Ｙ，４１Ｍ，４１Ｃ，４１Ｂｋを通して記録紙Ｐを搬送する。
【００８０】
ここでは、画像形成部４１Ｙ，４１Ｍ，４１Ｃ，４１Ｂｋの各々は同じ構成をなしているので、イエロー用の画像形成部４１Ｙにづいてだけ説明し、他の色用の画像形成部４１０Ｍ，４１Ｃ，４１Ｂｋについては、画像形成部４１Ｙと同一部分には同一数字を付して詳細な説明を省略する。
【００８１】
画像形成部４１Ｙは、その略中央位置に搬送ベルト４４に転接された感光体ドラム４５Ｙを有する。感光体ドラム４５Ｙの周囲には、感光体ドラム４５Ｙの表面を所定の電位に帯電させる帯電装置４６Ｙ、帯電されたドラム表面を色分解された画像信号に基づいて露光し、ドラム表面上に静電潜像を形成する露光装置４７Ｙ、ドラム表面上に形成された静電潜像にイエロートナーを供給して現像する現像装置４８Ｙ、現像したトナー像を搬送ベルト４４で搬送される記録紙Ｐ上に転写する転写ローラ４９Ｙ、転写されずにドラム表面に残留した残留トナーを除去するクリーナ５０Ｙ、および図示しないドラム表面に残留した電荷を除去する除電ランプが、感光体ドラム４５Ｙの回転方向に沿って順に配設されている。
【００８２】
搬送ベルト４４の一側（図中右側）には、記録紙Ｐを搬送ベルト４４上に給紙するための給紙機構５１が配設されている。また、搬送ベルト４４の他側（図中左側）には熱定着装置５２が配設され、搬送ベルト４４によって搬送された記録紙Ｐは、連続的に熱定着装置５２に供給される。
【００８３】
熱定着装置５２は、図３（Ａ）でも示したように、加熱ローラ３１と、加熱ローラ３１の下方に配設された定着ローラ３２とを有し、これら加熱ローラ３１と定着ローラ３２間に無端状の定着ベルト２０が巻き回しされている。また、定着ローラ３２の下方には加圧ローラ３３が配設され、定着ベルト２０は加圧ローラ３３によって定着ローラ３２に圧接されている。なお、図４には示してないが、加熱ローラ３１、定着ローラ３２、加圧ローラ３３の各内部にはハロゲンランプ３４（図３（Ａ）参照）が設けられている。
【００８４】
そして、搬送ベルト４４から供給された記録紙Ｐは、定着ベルト２０と加圧ローラ３３との間を通過するときに加熱・加圧され、記録紙Ｐ上のトナー像が定着される。トナー像定着後の記録紙Ｐは排紙ローラ５３，５４を介して搬送路下流側に排紙される。
【００８５】
次に、図３（Ｂ）に示した熱定着装置を内蔵した画像形成装置（フルカラープリンタ）について説明する。この画像形成装置も、図４に示した画像形成部４１Ｙ，４１Ｍ，４１Ｃ，４１Ｂｋ、搬送ベルト４４、および給紙機構５１を有している。この画像形成装置は、図５に示すように、加熱ローラ３１と、加熱ローラ３１の斜め下方に配設された定着ローラ３２とを有し、これら加熱ローラ３１と定着ローラ３２間に無端状の定着ベルト２０が巻き回しされている。定着ローラ３２の下方には加圧ローラ３３が配設され、定着ベルト２０は加圧ローラ３３によって定着ローラ３２に圧接されている。加熱ローラ３１および加圧ローラ３３の内部にはハロゲンランプ３４が設けられている。
【００８６】
加熱ローラ３１は、バネなどの図示していない付勢手段によって、定着ローラ３２から離間する方向に付勢され、これにより、定着ベルト２０に適当な所定の張力を与えるようになっている。
【００８７】
定着ローラ３２は、芯金３２Ａと、この芯金３２Ａを被覆する耐熱多孔質層の弾性体層３２Ｂとを有する。この定着ローラ３２は、バネなどの図示していない付勢手段によって、加圧ローラ３３を圧接する方向に付勢されている。
【００８８】
また、定着ローラ３２は、定着ローラ３２の軸心を頂点として、定着ローラ３２の軸心と加熱ローラ３１の軸心とを結ぶ直線と、加熱ローラ３１の軸心と加圧ローラ３３の軸心とを結ぶ直線とによって挟まれる角が鋭角をなすように、加圧ローラ３３に当接されている。これにより、加圧ローラ３３が定着ローラ３２に対向しない部位で定着ベルト２０に当接する第１の定着部Ａと、加圧ローラ３３が定着ベルト２０を介して定着ローラ３２に当接する第２の定着部Ｂとが形成され、これら定着部Ａ，Ｂで記録紙を挟持し加熱するようになっている。
【００８９】
また、加熱ローラ３１、加圧ローラ３３に対向してサーミスタ５５が配置され、加熱ローラ３１および加圧ローラ３３はサーミスタ５５によって温度が検知されている。
【００９０】
なお、図中、符号５６は定着される記録紙を第１の定着部Ａに向けて案内するガイドを示している。また、符号５７はオフセット防止用オイルの塗布ローラを、符号５８はクリーニングローラをそれぞれ示している。
【００９１】
（実施例１）
一般的に梨地画像は、高光沢画像でより顕著となることが知られている。前述した定着条件で、定着温度１６０〜１７０℃の際に、光沢５〜８％（マゼンタ色：０．８〜０．９ｍｇ／ｃｍ２）となるトナー（トナー１）、および、光沢度１０〜１５％（マゼンタ色：０．８〜０．９ｍｇ／ｃｍ２）となるトナー（トナー２）を使用し、画像の光沢を変化させ、ユニバーサル硬さとの関係を調査した。
【００９２】
図６〜図９にユニバーサル硬さと梨地ランクの関係を示す。その結果をまとめると、ユニバーサル硬さＨＵが、以下の（１）式および（２）式に示す範囲に、または（３）式および式（４）式に示す範囲にあれば、良好な光沢均一性（ランク３以上）の画質を得ることができた。
【００９３】
試験環境温度が２５℃のとき、離型層表面からの深さ１μｍにおけるユニバーサル硬さＨＵ１、および離型層表面からの深さ４μｍにおけるユニバーサル硬さＨＵ２は、
ＨＵ１≦３０  ［Ｎ／ｍｍ２］    ・・・・・・・（１）
ＨＵ２≦１２  ［Ｎ／ｍｍ２］    ・・・・・・・（２）
試験環境温度が２００℃のとき、離型層表面からの深さ１μｍにおけるユニバーサル硬さＨＵ３、および離型層表面からの深さ４μｍにおけるユニバーサル硬さＨＵ４は、
ＨＵ３≦１０  ［Ｎ／ｍｍ２］    ・・・・・・・（３）
ＨＵ４≦  ４  ［Ｎ／ｍｍ２］    ・・・・・・・（４）
（１）〜（４）式の結果より、試験環境温度が２５℃または２００℃の場合は、押し込み深さ１μｍ〜４μｍの範囲内の任意の押し込み深さにおけるユニバーサル硬さが予測できる。また、押し込み深さが１μｍまたは４μｍの場合は、任意の試験環境温度（樹脂が分解するような温度は除く）におけるユニバーサル硬さが予測できる。
【００９４】
次に、押し込み深さとして１μｍまたは４μｍを選択した理由について説明する。従来技術でも述べたように、ベルト（部材）の硬さと光沢の均一性については、明確な特性値化が行われていない。特に、光沢の均一性に影響を及ぼすものが、基材の撓みまでを含めたベルト全体の柔軟性なのか、もしくはベルトの最も外側の、極表面の柔軟性なのか、という点である。極表面の硬さを測定する場合には、離型層の最低膜厚は１０μｍ程度であることから、前述した測定上の膜厚制限から、押し込み深さは１μｍ以下であることが必要である。ベルトを積層体（基材＋弾性層＋離型層）と考える場合には、より深い押し込み深さでの測定が可能であり、例えば、基材５０μｍ、弾性層２００μｍ、離型層３０μｍであれば、全体で２８０μｍであることから、２８μｍまでの押し込み深さが可能となる。本発明者等は、１〜２０μｍまでの押し込み深さでのユニバーサル硬さと光沢均一性に相関があることを確認した。
【００９５】
押し込み深さは、この１μｍ、４μｍが特別の意味を持つわけではない、例えば、この中間の２μｍまたは３μｍでも同じように、光沢均一性との相関が得られる。ただし、この際使用したベルト（部材）を押し込み深さ１μｍ、４μｍで測定した場合には、本実施例で提示した範囲での硬さ−光沢均一性の関係が得られたということである。
【００９６】
また、試験環境温度として２５℃または２００℃を選択した理由について説明する。ドイツ規格ＤＩＮ５０３５９−１では測定温度を１０〜３５℃と規定している。このことから本実施例では、２５℃を測定温度とした。また、今回使用した、フィッシャースコープ  Ｈ−１００では測定温度を変化させることができることから、定着温度に近い２００℃の環境下でも測定を行い、光沢均一性との対応を見た。
【００９７】
図６〜図９より、トナー１の方がトナー２よりも梨地画像に対する余裕度が高いことが分かる。つまり、画像の光沢度が増加すると光沢ムラ（梨地）が多く出る傾向にある。これは、基本的に高光沢画像を得るためには、トナーを充分に溶融させ、粘度を低くさせた上で、記録紙に定着させるが、この低粘度状態のトナーは、より柔軟性の高い部材表面で押圧させることが必要となることを示している。
【００９８】
次に、定着ベルトの構成がユニバーサル硬さに及ぼす影響について検討した。ここでは、表１に示すように、弾性層と離型層の材質や膜厚が異なる定着ベルト（実験例１〜５、比較例１〜７）について、それらのユニバーサル硬さ、耐久性および離型性を検討した。
【００９９】
【表１】
2005043456.tif 000005
【０１００】
ベルト構成は以下のとおりである。
2005043456.tif 000006
【０１０１】
次に定着ベルト作製方法について説明する。弾性層成膜工法としてブレード塗装（溶剤等による希釈を行うことで、スプレー塗装、ディッピング塗装などでも作製可能）を用いた。また、本実施例では弾性層材料としてシリコーンゴムを用いたが、このシリコーンゴムは連続使用した際の上限温度が２００℃と耐熱性に優れることが知られている。前述したように、弾性層に用いられるゴム（エラストマー）材料としては、この他に、フロロシリコーンゴム、フッ素ゴム等も挙げられるが、スプレー塗装、ディッピング塗装、ブレード塗装、および注型などの多様な加工が可能なのは現在のところシリコーンゴムだけであり、また、コストの面でもシリコーンゴムが最も安価である。その結果、弾性層材料としては、２００μｍ程度の膜厚のものを、低バラツキで且つ表面平滑性を高くするためには、シリコーンゴムが現段階では最も適していることが分かった。
【０１０２】
離型層成膜工法としてスプレー塗装を用いた。なお、ポリイミド樹脂基体−弾性層間および弾性層−離型層間には、必要に応じてプライマーを使用してもベルト特性に大きな影響は与えない。
【０１０３】
表１より、基材−離型層間に弾性層を設けていない比較例１〜４では、前述した均一光沢画像のためのユニバーサル硬さ値を満たしていないことが分かる。
【０１０４】
また、弾性層を設けた構成では離型層膜厚の増加で、ユニバーサル硬さ値は大きくなっている（硬くなっている）ことが分かる。ユニバーサル硬さの測定法を、本発明のような樹脂およびゴム材料からなる対象物に対して適用した場合、「測定圧子の押し込み深さ」＝「表面に刺さった深さ」＋「表面が撓んだ深さ」となる。
【０１０５】
よって、弾性層上に離型層を形成させた場合には、弾性層硬さ＜離型層硬さであれば（一般的に成り立つと考えられる）、離型層膜厚が薄くなることで、弾性層の柔軟性がベルト表面（離型層表面）に現われやすくなる、つまり、「表面が撓んだ深さが」大きくなり、ユニバーサル硬さ値が小さくなったと考えられる。
【０１０６】
ＰＦＡ１はＰＦＡ２と比べて、柔軟性に劣る材質である。このフッ素樹脂の柔軟性（可撓性）の違いについて説明する。離型層に使用される材料は一般的にはフッ素樹脂が用いられるが、その種類の違い；ＦＥＰ、ＰＦＡ、ＰＴＦＥ…、分子量の違い、フィラー添加有無、および工法等により硬さが変化する。種類の違いについては、グレードによりその順序は前後するが、分子量については一般的に高分子量になるほど硬くなる。また、これらポリマーの違い以外にもフィラー添加による影響がある。
【０１０７】
フィラー添加は、耐摩耗性を向上させるために、カーボンブラック、ウィスカ、シリカ、シリコーンカーバイト、マイカ等が用いられ、導電性付与のためにカーボンブラック、金属酸化物等が用いられる。これらフィラー添加も一般的に材料を硬くする。
【０１０８】
表１に示すとおり、同じ構成（同じ膜厚）とした場合に、これら離型層の材料によってユニバーサル硬さに違いが出てくる。ＰＦＡ１はＰＦＡ２に比べて、膜厚の増加による梨地画像に対する余裕度が低い。本試験結果からも、離型層は弾性層の柔軟性を伝えるために、各離型層材料ごとに、その可撓性を考慮した膜厚設定が必要となることが分かる。
【０１０９】
比較例７は離型層を形成させずに弾性層（シリコーンゴム）が表面に露出した定着ベルトであるが、表面ユニバーサル硬さは非常に小さな値を持つ。しかしながら、耐久性、離型性の点で不充分である。具体的に耐久性の面では、連続通紙により、サーミスタ当接部および記録紙エッジ部により、シリコーンゴム表面の損傷が評価初期から発生する。離型性に関しても、フッ素樹脂離型層を設けた場合と比較し、コールドオフセット−ホットオフセットの定着可能温度幅が狭く、特に薄紙（４５ｋｇ紙）を記録紙とした場合に顕著である。以上のことから、弾性層の表面に離型層を形成させることが必要であることが分かる。
【０１１０】
梨地画像（特に高光沢画像の場合）の不具合を回避するためには、定着ベルト表面に柔軟性が必要であり、その特性値としてユニバーサル硬さを用いることが有効である。定着ベルト表面のユニバーサル硬さは、弾性層材質および膜厚、離型層の材質および膜厚により変化する。よって、これらの組み合わせを適当にし、ユニバーサル硬さが（１）式および（２）式に示した範囲に、または（３）式および（４）式に示した範囲に入れることで、光沢（画像）の均一性が得られる。
【０１１１】
しかしながら、表１の比較例７からも分かるとおり、ゴム材料が表面に露出した場合は耐久性および離型性の点で実使用上の不具合が発生することから、ＰＴＦＥ、ＰＦＡ、ＦＥＰ、およびこれらの混合物から成る離型層が必要である。
【０１１２】
また、弾性層を設けなくても、柔軟性が非常に高いフッ素樹脂が開発されれば、基材＋離型層でも前述した範囲にユニバーサル硬さを収めることは可能となるが、現段階では、基材＋弾性層＋離型層から成る３層構成が、光沢（画像）均一性、離型性および耐久性を全て満たすことが分かる。
【０１１３】
（実施例２）
次に、弾性層と離型層の材質や膜厚が異なる定着ベルト（実験例６〜１０）について、試験環境温度２５℃，６０℃，１００℃，１５０℃，２００℃の下で、押し込み深さ１μｍ，４μｍ，２０μｍとしてユニバーサル硬さ試験を行った。その試験結果を表２に示す。
【０１１４】
【表２】
2005043456.tif 000007
【０１１５】
ここで、実験例６〜１０における定着ベルトの弾性層および離型層の材質と膜厚は以下のとおりである。
実験例６
弾性層：シリコーンゴム、硬さ２５°（ＪＩＳ  Ｋ  ６３０１）、膜厚２００μｍ
離型層：材質Ａ、膜厚１５μｍ
実験例７
弾性層：シリコーンゴム、硬さ２５°（ＪＩＳ  Ｋ  ６３０１）、膜厚２００μｍ
離型層：材質Ｂ、膜厚３０μｍ
実験例８
弾性層：シリコーンゴム、硬さ２５°（ＪＩＳ  Ｋ  ６３０１）、膜厚２００μｍ
離型層：材質Ｃ、膜厚３０μｍ
実験例９
弾性層：シリコーンゴム、硬さ２５°（ＪＩＳ  Ｋ  ６３０１）、膜厚３００μｍ
離型層：材質Ｃ、膜厚１０μｍ
実験例１０
弾性層：シリコーンゴム、硬さ２５°（ＪＩＳ  Ｋ  ６３０１）、膜厚２００μｍ
離型層：材質Ｄ、膜厚２０μｍ
【０１１６】
表２において、（Ａ）は押し込み深さ１μｍの場合のデータを、（Ａ）は押し込み深さ４μｍの場合のデータを、（Ｃ）は押し込み深さ２０μｍの場合のデータをそれぞれ示している。また、（Ｄ）は各押し込み深さ１μｍ，４μｍ，２０μｍの平均値をまとめて示したものである。
【０１１７】
また、表２に示したデータについて、横軸に試験環境温度を、縦軸にユニバーサル硬さを取ってプロットすると、図１０のようになる。図１０において、（Ａ）は押し込み深さ１μｍの場合のグラフ、（Ｂ）は押し込み深さ４μｍの場合のグラフ、（Ｃ）は押し込み深さ２０μｍの場合のグラフである。また図１１は各押し込み深さ１μｍ，４μｍ，２０μｍの平均値をプロットしたグラフである。
【０１１８】
図１０および図１１より、試験環境温度が高くなればユニバーサル硬さは低下する傾向を示し、特に、押し込み深さが１μｍの場合はその傾向が顕著であることが分かる。
【０１１９】
さらに、上記実験例６〜１０の定着ベルト以外に１２個の定着ベルトを用意し、各定着ベルトについて、試験環境温度２５℃，２００℃の下で、押し込み深さ１μｍ，４μｍ，２０μｍとしてユニバーサル硬さ試験を行った。その試験結果を実施例６〜１０と共に図１２および図１３に示す。図１２および図１３において、横軸は押し込み深さを、縦軸はユニバーサル硬さをそれぞれ示しており、図１２は試験環境温度２５℃のときのグラフ、図１３は試験環境温度２００℃のときのグラフである。
【０１２０】
図１２および図１３より、押し込み深さ１μｍ〜４μｍまでは離型層や弾性層の柔軟性および弾力性が影響しているので、押し込み深さが大きくなるに伴ってユニバーサル硬さが急激に低下しているが、押し込み深さが４μｍを超えると、基材の影響が強くなってユニバーサル硬さがあまり低下しないことが分かる。
【０１２１】
以上のことから判断して、定着ベルト（又は加熱定着ローラ）の表面硬さを正確に測定するには、押し込み深さ１μｍ〜４μｍの範囲でユニバーサル硬さ試験を行うのが適していると言える。
【０１２２】
次に、上記各実験例のデータについて、図６〜図９と同様、横軸にユニバーサル硬さを、縦軸に梨地ランクを取って、プロットすると図１４〜図１９のようになる。図１４〜図１９において、ユニバーサル硬さと梨地ランクとの関係を、最小二乗法による直線の方程式、さらには相関係数として求めた。なお、図１４〜図１９はトナー２を用いた場合の結果である。
【０１２３】
ここで、図１４は試験環境温度が室温で押し込み深さが１μｍのとき、図１５は試験環境温度が室温で押し込み深さが４μｍのとき、図１６は試験環境温度が室温で押し込み深さが２０μｍのときである。また、図１７は試験環境温度が２００℃で押し込み深さが１μｍのとき、図１８は試験環境温度が２００℃で押し込み深さが４μｍのとき、図１９は試験環境温度が２００℃で押し込み深さが２０μｍのときである。図１４〜図１９から求めた相関係数を一覧表として表３に示す。
【０１２４】
【表３】
2005043456.tif 000008
【０１２５】
表３（Ａ）は試験環境温度が２００℃のときのデータ、表３（Ｂ）は試験環境温度が室温のときのデータである。
【０１２６】
（実施例３）
既存のコピー機（例えば、リコー社製のＩｍａｇｉｏ  ｃｏｌｏｒ  ３１００）の定着条件における画質、耐久性、離型性等の実機特性について調査した。これらの実機特性はトナー、定着条件による影響が強い。例えば、耐久性に関しては、コピー（プリント）速度、分離爪の有無、ニップ部圧力などが影響する。また、離型性に関しては、トナーが強く影響する。つまり、上述した評価結果の中で、耐久性、離型性に関しては、想定しているコピー機やプリンタのスペックにより、必要値が変わってくる。
【０１２７】
具体的に述べると、低速で且つ機械寿命の短い機械では耐久性の低い材料や部材構成が許され、また温度制御の精度が高い機械（このような機械は定着可能温度領域が狭くても良い）や、高離型性のトナーを用いた場合には、定着用部材表面の離型性は若干の低下が許される。これら低スペックの機械を対象とした場合の部材構成、および材料について、以下のような検討を行った。
【０１２８】
《離型性評価》
上述のコピー機およびトナー２を用いて、離型性について評価した。シリコーンゴムは材料メーカから多様なグレードが供給されている。また、シリコーンゴム中には潤滑剤、離型剤を添加することができる。本実施例では、離型性について、定着用部材表面に水滴が接触したときの接触角と実機でのトナー離型性で評価した。
【０１２９】
定着用部材表面に水滴が接触したときの接触角、すなわち部材表面材料の接触角と離型性との関係を表４に示す。ここで、○は離型性がＰＦＡ材料と同等である場合を、×は定着可能温度領域が得られない場合を、△は○と×の中間の場合をそれぞれ表わしている。
【０１３０】
【表４】
2005043456.tif 000009
【０１３１】
接触角が９５度以上得られる材料であれば、定着温度領域が得られることが分かった。この結果より、耐久性は低いが、定着用部材表面に適当なシリコーンゴムを用いることによって、離型層としてフッ素樹脂を特に用いなくても、当該定着用部材を定着装置として使用できる可能性がある。また、逆に十分に柔軟性があって（つまり、ユニバーサル硬さＨＵが、試験環境温度２５℃の下で測定したときは（１）式および（２）式を満足し、試験環境温度２００℃の下で測定したときは（３）式および（４）式を満足する状態）、かつ接触角が９５度以上のフッ素樹脂を用いれば、弾性層を形成することなく、当該定着用部材を定着装置として使用できる。
【０１３２】
《耐久性評価》
定着用部材表面にはサーミスタ、分離爪などが当接される。これらによる摩耗量を調査した結果を図２０に示す。
【０１３３】
ここで、評価機として爪摩耗量測定用単体試験機を用い、また定着用部材としては、肉厚２００μｍのシリコーンゴムの弾性層、および耐摩耗性に劣るＰＦＡ２の離型層を有する加熱定着ローラを使用した。そして、１００，０００枚相当のの通紙時における加熱定着ローラ表面の摩耗量を測定した。また、摩耗量は触針式粗さ計のプロファイルから測定した。
【０１３４】
爪の荷重は定着条件、線速などにより変化するが、安定した分離機能を得るためには１５ｇ程度は必要である。荷重の低い場合でも４μｍ程度は摩耗することから、離型層膜厚は５μｍ以上は必要である。
【０１３５】
上記検討結果をまとめると、画像特性（光沢の均一性）に関しては、部品表面のユニバーサル硬さＨＵを（１）式および（２）式を満足する範囲か、または（３）式および（４）式を満足する範囲とすることで、良好な品質が得られるが、離型性および耐久性に関しては、コピー機、プリンタのスペック、使用トナーにより要求特性が変化する。中速機もしくは高速機（高スペック機）などでは、比較的高い離型性、耐久性が要求されることから、弾性層上に離型層を設けた構成が望ましいが、低速機（低スペック機）では弾性層単体または離型層単体で用いることも可能である。
【０１３６】
【発明の効果】
以上説明したように、本発明によれば、トナー離型性、柔軟性および弾力性に優れているか否かを簡単に評価できるので、高品質の定着用部材を選択して熱定着装置もしくは画像形成装置に組み込むことによって、画像ムラのない高品質の画像を得ることができる。
【０１３７】
また、トナー離型性、柔軟性、弾力性に優れた定着ベルトおよび定着ローラを実現できる。
【０１３８】
また、弾性層としてシリコーンゴムを使用することで、安定した膜厚、平滑な表面が得られる。
【０１３９】
さらに、離型層がＰＴＦＥ、ＰＦＡ、ＦＥＰのうちの少なくとも一つを成分として含んでいるので、十分な離型性および耐久性も確保できる。
【図面の簡単な説明】
【図１】本発明に係る定着ベルトを示しており、（Ａ）はその断面図、（Ｂ）は（Ａ）のａ部の拡大断面図である。
【図２】定着ベルトによって記録紙上のトナーが定着する様子を示した説明図である。
【図３】（Ａ）は熱定着装置の一例による構成図、（Ｂ）は熱定着装置の他の例による構成図である。
【図４】図３（Ａ）の熱定着装置を内蔵した画像形成装置の概略構成図である。
【図５】図３（Ｂ）の熱定着装置を内蔵した画像形成装置の縦断面図である。
【図６】ユニバーサル硬さと梨地ランクとの関係を示した図である。
【図７】ユニバーサル硬さと梨地ランクとの関係を示した図である。
【図８】ユニバーサル硬さと梨地ランクとの関係を示した図である。
【図９】ユニバーサル硬さと梨地ランクとの関係を示した図である。
【図１０】試験環境温度とユニバーサル硬さとの関係を示しており、（Ａ）は押し込み深さ１μｍのときの図、（Ｂ）は押し込み深さ４μｍのときの図、（Ｃ）は押し込み深さ２０μｍのときの図である。
【図１１】試験環境温度とユニバーサル硬さとの関係を示しており、図８に示したデータの平均値をプロットしたときの図である。
【図１２】押し込み深さとユニバーサル硬さとの関係を示した図である。
【図１３】押し込み深さとユニバーサル硬さとの関係を示した図である。
【図１４】ユニバーサル硬さと梨地ランクとの関係を示した図である。
【図１５】ユニバーサル硬さと梨地ランクとの関係を示した図である。
【図１６】ユニバーサル硬さと梨地ランクとの関係を示した図である。
【図１７】ユニバーサル硬さと梨地ランクとの関係を示した図である。
【図１８】ユニバーサル硬さと梨地ランクとの関係を示した図である。
【図１９】ユニバーサル硬さと梨地ランクとの関係を示した図である。
【図２０】爪荷重と摩耗量との関係を示した図である。
【図２１】画像形成装置の概略構成図である。
【符号の説明】
２０  定着ベルト
２１  基材
２２  弾性層
２３  離型層
３１  加熱ローラ
３２  定着ローラ
３３  加圧ローラ
３４  ハロゲンランプ
４１Ｙ，４１Ｍ，４１Ｃ，４１Ｂｋ  画像形成部
４４  搬送ベルト
４５Ｙ，４５Ｍ，４５Ｃ，４５Ｂｋ  感光体ドラム
４６Ｙ，４６Ｍ，４６Ｃ，４６Ｂｋ  帯電装置
４７Ｙ，４７Ｍ，４７Ｃ，４７Ｂｋ  露光装置
４８Ｙ，４８Ｍ，４８Ｃ，４８Ｂｋ  現像装置
４９Ｙ，４９Ｍ，４９Ｃ，４９Ｂｋ  転写ローラ
５２  熱定着装置
Ｐ  記録紙
【図１】
2005043456.tif 000010
【図２】
2005043456.tif 000011
【図３】
2005043456.tif 000012
【図４】
2005043456.tif 000013
【図５】
2005043456.tif 000014
【図６】
2005043456.tif 000015
【図７】
2005043456.tif 000016
【図８】
2005043456.tif 000017
【図９】
2005043456.tif 000018
【図１０】
2005043456.tif 000019
【図１１】
2005043456.tif 000020
【図１２】
2005043456.tif 000021
【図１３】
2005043456.tif 000022
【図１４】
2005043456.tif 000023
【図１５】
2005043456.tif 000024
【図１６】
2005043456.tif 000025
【図１７】
2005043456.tif 000026
【図１８】
2005043456.tif 000027
【図１９】
2005043456.tif 000028
【図２０】
2005043456.tif 000029
【図２１】
2005043456.tif 000030